Patent ES-2377853-T3 (ES)
Title: Dispersión acuosa de aceites de silicona viscosos, dispersables en agua, reticulables por condensación formando elastómeros, apropiada para masillas y pinturas y fabricación de la misma
Inventor: BOUVY BERNARD
IPC: C08J3/03
Filed: 2001-06-29
Granted: 2012-04-02
Abstract: Dispersión acuosa de aceite(s) de silicona que contiene:-A- 100 partes en peso de aceite(s) (A), por lo menos de un aceite organopolisiloxano (A), susceptible de reticular por condensación, si fuera necesario en presencia de un agente de reticulación (B), formando un elastómero;-B- si fuera necesario, de 0,1 a 100 partes en peso de por lo menos un agente de reticulación (B);-C- eventualmente hasta 50 partes en peso de por lo menos un promotor de adhesión (C), con preferencia un silano;-D- hasta 200 partes en peso seco de una carga de relleno (D); elegida entre el grupo de compuestos hidrófilos formado por la sílice coloidal, la sílice de precipitación, la sílice de pirogenación, CaCO3, TiO2, Al2O3/H2O,(co)polímero(s) orgánicos(s) en emulsión y sus mezclas;-E- una cantidad catalítcamente eficaz de un compuesto catalítico de reticulación (E), que puede llegar hasta 3partes en peso;-F- por lo menos un emulsionante (F);-G- eventualmente por lo menos un aditivo funcional (G);-H- y agua;dicha dispersión se obtiene por: - realización de una emulsión por amasado de una mezcla formada por: * 100 partes en peso de una fase silicona (φs) de viscosidad dinámica a 25ºC por lo menos igual a 10 Pa.s, con preferencia igual a 50 Pa.s y con mayor preferencia todavía igual a 70 Pa.s, dicha φs consta del aceite o mezcla de aceites (A) ya polimerizados y eventualmente por lo menos uno de los componentes (B), (C) o (E); * 0,5-20 partes en peso de por lo menos un agente emulsionante (F), el HLB de dicho agente emulsionante o mezcla de agentes emulsionantes se sitúa por lo menos en 10;- de 0 a 100 partes en peso, excluido el 0, de la carga de relleno (D); * 2-20 partes en peso de agua;la proporción ponderal entre agua y agua + agente(s) emulsionante(s) será tal que la viscosidad de la mezcla de agua + agente(s) emulsionante(s) sea próxima o superior a la mitad de la que tiene la fase silicona (φs);durante un tiempo y unas condiciones de cizallamiento suficientes para obtener una emulsión "aceite en agua" de granulometría del orden de 0,1 a 5 micras;- eventual dilución con agua hasta obtener un extracto seco del 25 al 97%;- después adición del o de los componente(s) no presente(s) en la fase silicona (φs);y/o de 0 a 100 partes en peso de carga de relleno (D);caracterizada porque se aporta entre el 2 y el 100 % en peso seco de la cantidad total de la carga de relleno (D) al proceso de obtención de la dispersión, en forma de suspension(es) acuosa(s) de por lo menos un compuesto hidrófilo,al recipiente de amasado antes de la obtención de la emulsión y en condiciones tales que:- en el caso en que la carga de relleno (D), aportada al proceso de obtención de la dispersión, esté constituida por lo menos en parte por lo menos una suspensión acuosa de sílice coloidal, entonces esta (o estas) suspension(es) acuosa(s) de carga de relleno (D) se introduce(n) en el recipiente de amasado antes de la obtención de la emulsión; y porque el emulsionante (F) se elige entre los tensioactivos no iónicos.